FR 3051479 A1 20171124 FR 1654431 A 20160518 1 MATERIAU A CHANGEMENT DE PHASE POUR LE STOCKAGE D'ENERGIE THERMIQUE, PROCEDE DE FABRICATION ET APPLICATIONS D'UN TEL MATERIAU [0001] L'invention a trait au domaine technique du stockage de l'énergie thermique, par un matériau à changement de phase. [0002] Les matériaux à changement de phase (par la suite MCP) peuvent être classés selon leur nature chimique : MCP organiques (par exemple paraffines, acides gras, polyalcools), MCP inorganiques (par exemple hydrates salins, sels minéraux, métaux tels que le potassium ou le lithium), MCP eutectiques. [0003] Les MCP peuvent être classés par le type de changement de phase qu'ils subissent, lors d'une variation de température : MCP gaz-liquide, MCP solide-liquide, MCP solide-gaz, MCP solide-solide. [0004] L'invention se rapporte plus spécifiquement au domaine technique du stockage de l'énergie thermique, par un MCP organique de type solide-solide. [0005] L'invention trouve notamment des applications dans le domaine du bâtiment. L'emploi des MCP dans le bâtiment permet 20 d'amortir et de lisser des fluctuations thermiques à l'intérieur des pièces et de maintenir une température moyenne de confort agréable. [0006] L'emploi des MCP dans le bâtiment permet également de limiter l'augmentation de température, lors du plein ensoleillement, et de fournir de la chaleur à une période moins chaude de la journée, 25 limitant les recours à la climatisation. [0007] L'emploi des MCP dans le bâtiment présente un intérêt important en rénovation et pour les constructions comportant des grandes surfaces vitrées et des murs d'épaisseur réduite, tels que ceux des bâtiments à faible inertie thermique types constructions bois. 30 [0008] Pour une présentation de l'état de l'art concernant les applications des MCP dans le bâtiment, on peut se reporter, par exemple, aux documents suivants : Kosny, PCM-Enhanced building components, an application of phase change materials in building envelopes and internai structures 2015, ISSN 1619-0181 ; Sharma et al, 35 Developments in organic solid-liquide phase storage change materials and their applications in thermal energy storage, Energy Conversion and Management, 2015, pp. 193-228 ; Drissi, Développement de 3051479 2 nouveaux bétons accumulateurs d'énergie, Thèse Université Paris Est, 2015 ; Guichard, Contribution à l'étude des parois complexes intégrant des matériaux à changement de phase, Thèse, Université de la Réunion, 2013 ; Lopez, Méthodologie de conception des matériaux 5 architecturés pour le stockage latent dans le domaine du bâtiment, Thèse, Insa Lyon, 2013. [0009] L'invention trouve également des applications dans les domaines de l'automobile, de l'industrie pharmaceutique, de la médecine, de l'électronique, les systèmes énergétiques de chauffage 10 (radiateurs, panneaux thermiques, accumulateurs de chaleur...). [0010] Les MCP les plus employés dans le secteur du bâtiment sont de type solide-liquide, à base de paraffine ou de sels hydratés. Les cires paraffiniques (par exemple tétradécane, hexadécane, octadécane, élicosane) présentent des conductivités thermiques de l'ordre de 0.15 15 W/m.K et des enthalpies de fusion comprises entre 140 et 250 kJ/kg. [0011] On connait des procédés d'imprégnation de MCP liquide (paraffine, sels), notamment dans du plâtre. L'imprégnation de MCP liquide dans le plâtre présente plusieurs inconvénients. En particulier, cette imprégnation entraîne un changement de couleur et des risques de suintement. [0012] Les MCP à base de paraffine ont de nombreux inconvénients. En particulier, les MCP à base de paraffine présentent des conductivités thermiques faibles, sont inflammables, et voient leur volume varier lors de leur changement d'état. [0013] Pour tenter de pallier ces inconvénients, les MCP à base de paraffine sont encapsulés, notamment pour leur incorporation dans des matériaux de construction comme le plâtre ou le béton. [0014] Selon une première technique connue, les MCP solide-liquide sont macro-encaspulés, c'est-à-dire conditionnés dans des conteneurs dont le volume peut varier du millilitre à plusieurs litres, en fonction des applications visées. Ces conteneurs sont par exemple des sacs, plaques ou feuilles en matériau polymère, ou des balles en matériau métallique inoxydable. [0015] Selon une deuxième technique connue, les MCP solide-liquide sont micro-encapsulés, la taille des microcapsules variant typiquement de un micron à un millimètre. Les microcapsules sont habituellement en matériau polymère, d'origine naturelle, hémisynthétique ou synthétique. 3051479 3 La micro-encapsulation est obtenue par exemple par polymérisation interfaciale ou par nébulisation séchage (spray drying). Le procédé de nébulisation séchage implique la formation d'une solution, suspension ou émulsion contenant un polymère et le MCP, un aérosol étant formé 5 par nébulisation par une buse pneumatique, ultrasonore ou rotative. Lors de cette nébulisation, les microcapsules solides se forment après évaporation dans une chambre de dessiccation, à l'aide d'un flux d'air ou d'azote. Pour une présentation générale des techniques de microencapsulation, on peut se reporter, par exemple, au document Rosa et 10 al, http://dx.doi.org/10.5772/50206, ou au document Su et al, Review of solid-liquid phase change materiais and their encapsulation technologies, Renewabie and Sustainabie Energy Reviews 2015, pp. 373-391. [0016] Les MCP micro-encapsulés sont aujourd'hui largement 15 proposés commercialement dans des matériaux pour la construction de bâtiments ou la rénovation. [0017] La société Dupont propose, sous la dénomination Energain®, des plaques constituées d'un mélange de polymère éthylène/MCP à base de paraffine, enveloppé par deux couches minces d'aluminium. 20 Ces panneaux peuvent être découpés, puis fixés sur les murs par collage, agrafage, ou vissage. [0018] La société Basf propose, sous la dénomination Micronal®, une cire paraffinique micro-encapsulée par du polymétacrylate de méthyle (PMMA). On peut se référer, par exemple, aux documents US 7166355 25 (BASF, 2007), US 2012/0196116 (BASF, 2012). Plusieurs produits du commerce comprennent un MCP microencapsulé Micronal® de la société BASF dans une matrice gypseuse : Comfortboard de la société Knauf, Thermlacore® de la société National gypsum, Alba balance® de la société Saint Gobain. 30 [0019] Plusieurs fabricants commercialisent du plâtre comprenant des MCP micro encapsulés. La société Weber (groupe Saint Gobain) propose un plâtre à inertie thermique sous l'appellation Weber.mur®. La société Maxit Deutschland Gmbh (groupe Saint Gobain) propose un enduit de plâtre, pour usage intérieur à couche simple, sous 35 l'appellation Maxit-Clima. La société Winco technologies (groupe Winco) propose un revêtement intérieur sous l'appellation Enerciel. 3051479 4 [0020] On connait également divers produits composites comprenant des MCP micro-encapsulés (par exemple proposé par la société Rubitherm Gmbh). Des plaques de faux plafonds suspendus comprenant des MCP micro-encapsulés sont proposées par la société Datum phase 5 change Ltd, sous l'appellation Thermacool®. La société Armstrong propose sous la dénomination Coolzone®, des panneaux de faux plafond suspendus comprenant des MCP micro-encapsulés. [0021] L'encapsulation des MCP, largement diffusée commercialement, présente toutefois de nombreux inconvénients. 10 [0022] Lors de la fabrication, notamment par nébulisation séchage, une partie du MCP est perdue, par adhésion sur les parois de l'appareil de production. [0023] Il est par ailleurs nécessaire, lors de la micro-encapsulation, de mettre en place une couche étanche (par exemple en PMMA), 15 limitant les risques de fuite du MCP. De plus, le procédé d'encapsulation est très consommateur d'énergie (et qu'il faut en consommer deux fois : pour produire le MCP et pour l'encapsuler). [0024] L'intégration de MCP micro-encapsulés dans des matériaux de construction pose de nombreux problèmes. 20 [0025] Les microcapsules ont tendance à s'agglomérer pour former des amas, et peuvent être endommagées lors du mélange avec un matériau cimentaire, par l'effet du cisaillement lors du malaxage, conduisant à une fuite de MCP, notamment une fuite de paraffine, pouvant affecter les propriétés thermiques et mécaniques du matériau 25 cimentaire contenant le MCP micro-encapsulé. [0026] Le suintement des MCP en surface d'un élément de construction, à la suite d'une rupture des microcapsules, peut avoir des effets néfastes sur la qualité de l'air intérieur, et sur la résistance au feu de l'élément de construction. Le développement du premier 30 panneau de type plâtre-paraffine, en France, dans les années 70, a été limité par suite de ces risques d'inflammabilité et de suintement de paraffine. Le suintement a par ailleurs un impact négatif sur l'aspect de l'élément de construction. [0027] Les produits comprenant des MCP micro-encapsulés ne 35 peuvent être soumis à des actions mécaniques (notamment découpe, ponçage, perçage), sans risque d'endommagement des microcapsules, avec libération du MCP. 3051479 5 [0028] Pour tenter de pallier ces problèmes, il a été rarement proposé d'employer des MCP solide-solide, sans micro-encapsulation, en lieu et place de MCP solide-liquide micro-encapsulés. Le document FR2757757 propose de mélanger un MCP à transformation 5 solide/solide, par incorporation dans une matrice plâtre, pour des applications au bâtiment. [0029] L'invention se rapporte plus spécifiquement au domaine technique du stockage de l'énergie thermique, par un MCP organique de type solide-solide, à base de polyuréthane. 10 [0030] L'emploi de résines polyuréthane comme MCP à transition solide/solide est rarement proposé dans l'art antérieur, voir par exemple le brevet français FR 2309620 (Ciba-Geigy, 1976, page 3 lignes 14-28). [0031] L'emploi des polyuréthanes comme MCP pose en effet de 15 nombreux problèmes, que l'invention a pour objet de résoudre. [0032] Un premier problème est que la synthèse des polyuréthanes est conventionnellement effectuée à partir d'isocyanates, en présence de solvants, avec les effets qui en résultent en termes d'hygiène et sécurité au travail. On peut se référer à titre d'exemple, aux documents 20 CN 101891877, CN 101781394, CN 1958711. Il est ainsi habituel de synthétiser des polyuréthanes à partir de polyisocyanate et de polyol avec emploi de N,N Diméthylformamide DMF (voir par exemple Alkan et al, Poiyurethane as solid-solid phase change materiais for thermal 25 energy storage Solar Energy 86 (2012) pp. 1761-1769; Su et al, A nove/ solid-solid phase change heat storage material with poiyurethane block copoiymer structure, Energy Conversion and Management 47 (2006), pp. 3185-3191; Cao et al, Hyperbranched poiyurethane as nove/ solid-solid phase change material for 30 thermal energy storage, European Poiymer Journal 42 (2006), pp. 2931-2939; Chen et al, Linear poiyurethane ionomers as solidsolid phase change materiais for thermal energy storage, Solar Energy Materiais and solar cells, 130 (2014), pp. 466-476; Xi et al, Synthesis and thermal energy storage properties of the 35 poiyurethane solid-solid phase change materiais with a nove/ tetrahydroxy compound, European Poiymer Journal, 48 (2012), pp. 1295-1303, Peng et al, Solar Energy Materiais & Solar Cells, 3051479 6 145 (2016), pp. 238-247), la fiche toxicologique du N,N Diméthylformamide illustrant une possibilité de toxicité aigüe comme chronique pour l'homme ; ou de THF tétrahydrofurane CAS 109-99-9, (voir par exemple Xi 5 et al, Preparation and performance of a nove/ thermopiastics poiyurethane solid-solid phase change materiais for energy storage, Solar Energy Materiais and solar cells, 102 (2012), pp. 36-43), la fiche toxicologique illustrant une possibilité de toxicité aigüe comme chronique pour l'homme. 10 [0033] Un deuxième problème est que la synthèse des polyuréthanes met conventionnellement en oeuvre des polyisocyanates aromatiques (par exemple MDI Di-isocyanate de diphényl méthane), produits qui sont irritants pour les yeux et les voies respiratoires, avec les risques qui peuvent en résulter en cas de réaction incomplète. 15 [0034] Un troisième problème est que la synthèse des polyuréthanes est conventionnellement réalisée à partir de polyisocyanates, en présence de catalyseurs, notamment de type organométalliques, amines, guanidines, carbènes (voir par exemple Fu et al, Thermosetting solid-solid phase change materiais composed of poiyethyiene glycol 20 based two components : flexible application for thermal energy storage, Chemical Engineering Journal 291 (2016), pp. 138-148). Les catalyseurs organométalliques, notamment ceux contenant du mercure, présentent une toxicité établie. [0035] Un quatrième problème est que, lors de la synthèse des 25 polyuréthanes, la réaction des isocyanates avec l'eau produit un acide carbamique très instable, la décomposition de cet acide conduisant à une amine et à un dégagement de dioxyde de carbone : [0036] L'amine produite réagit à son tour avec les fonctions 30 isocyanates entraînant la formation de groupements urée : 3051479 7 [0037] Ainsi, une reprise hydrique en cours de synthèse peut conduire à la formation de bulles restant piégées dans le PU. Une réaction incomplète des isocyanates entraîne par ailleurs un risque, lors du contact du MCP avec un air ambiant humide, d'une production 5 d'urée, dont l'odeur ammoniaquée est désagréable. [0038] Un premier objet est de proposer un matériau à changement de phase, organique, de type solide-solide, à base de polyuréthane, dont la synthèse peut être effectuée sans solvant. [0039] Un deuxième objet est de proposer un matériau à changement 10 de phase, organique, de type solide-solide, à base de polyuréthane, dont la synthèse peut être effectuée sans catalyseur. [0040] Un troisième objet est de proposer un mélange comprenant un tel matériau à changement de phase, organique, de type solide-solide, à base de polyuréthane, et un matériau de construction, tel que ciment, 15 chaux, enduit, ou plâtre, ce mélange pouvant être employé sans risque et sans effet sur la qualité de l'air intérieur. [0041] Un quatrième objet est de proposer des applications d'un tel matériau à changement de phase, organique, de type solide-solide, à base de polyuréthane, notamment dans les domaines du bâtiment, de 20 l'industrie textile, de l'automobile, de l'industrie pharmaceutique, de la médecine, de l'électronique, des systèmes énergétiques de chauffage (radiateurs, panneaux thermiques, accumulateurs de chaleur...). [0042] A ces fins, il est proposé, selon un premier aspect, un procédé de synthèse d'un matériau à changement de phase organique 25 de type solide-solide, à base de polyuréthane, le procédé comprenant : - une étape (i) de mélange et réaction d'un polyéthylène glycol liquide, d'un réticulant et d'un polyisocyanate liquide, par agitation mécanique, à une première température contrôlée, dans une enceinte, pour obtenir le polyuréthane liquide, 30 - une étape (ii) de cuisson du polyuréthane liquide, à une deuxième température contrôlée, pour rendre le polyuréthane solide, le mélange de l'étape (i) étant effectué en l'absence de solvant. [0043] Le polyéthylène glycol liquide fait office à la fois de réactif et de solvant. 35 [0044] Avantageusement, le mélange de l'étape (i) est effectué sans catalyseur. 3051479 8 [0045] Avantageusement, dans l'étape (i), il est mélangé le polyéthylène glycol avec le réticulant pour réaliser la formation de réseaux de polymères, puis mélangé l'ensemble polyéthylène glycol réticulant avec le polyisocyanate. 5 [0046] Selon diverses mises en oeuvre, le procédé présente les caractères suivants, le cas échéant combinés : - le polyisocyanate est choisi parmi le groupe comprenant MDI (Diisocyanate de diphényl méthane CAS 9016-87-9), IPDI (diisocyanate d'isophorone CAS 4098-71-9), HMDI (diisocyanate 10 d'hexaméthylène CAS 822-06-0), NDI (diisocyanate de naphatlène CAS 3173-72-6), LDI (diisocyanate de lysine CAS 45172-15-4), XDI (xylène diisocyanate CAS 3634-81-3). Avantageusement, le polyisocyanate est aliphatique et présente une toxicité plus faible qu'un polyisocyanate aromatique. Dans 15 une mise en oeuvre particulière, le polyisocyanate est l'HMDI ; - les masses molaires du polyéthylène glycol sont comprises entre 200 g/mol et 2 000 000 g/mol, et plus particulièrement entre 1000 g/mol et 10 000 g/mol, et encore plus particulièrement entre 1000 g/mol et 2000 g/mol ; 20 - le rapport NCO/OH est compris entre 1 et 1.5, et plus particulièrement entre 1 et 1.1 ; - le taux de réticulation est compris entre 10% et 50%, et plus particulièrement entre 20% et 40% ; - l'enceinte est placée en atmosphère inerte, par exemple sous 25 vide, ou sous argon ou azote ; - le procédé comprend une étape d'ajout de glycérol comme réticulant ; - la deuxième température contrôlée est comprise entre 100°C et 150°C, l'étape de cuisson durant plusieurs heures ; 30 - la première température est maintenue à 70°C ; - le procédé comprend, après l'étape (ii) de cuisson à l'air, une étape de broyage. [0047] Dans certaines mises en oeuvre, de la fumée de silice ou du noir de carbone est ajouté au mélange réactionnel, lors de l'étape (i). 35 [0048] II est proposé, selon un deuxième aspect, un matériau à changement de phase organique de type solide-solide, à base de 3051479 9 polyuréthane formé à partir d'un polyéthylène glycol, d'un réticulant, et d'un polyisocyanate, ne comprenant pas de résidus de solvant. [0049] Il est proposé, selon un troisième aspect, un matériau à changement de phase organique de type solide-solide, à base de 5 polyuréthane formé à partir d'un polyéthylène glycol, d'un réticulant, et d'un polyisocyanate, ne comprenant pas de résidus de solvant, susceptible d'être obtenu selon un procédé tel que présenté ci-dessus. [0050] Avantageusement, le matériau ne comprend pas de résidu de catalyseur. 10 [0051] Avantageusement, le polyisocyanate est HMDI. [0052] Le matériau peut se présenter sous la forme d'une poudre solide, ou d'une suspension. [0053] Avantageusement, le matériau se présente sous la forme d'une poudre dont la taille de grains est comprise entre 10 microns et 15 500 microns, et plus particulièrement entre 100 microns et 300 microns. [0054] Il est proposé, selon un autre aspect, un matériau composite comprenant un liant hydraulique et un matériau à changement de phase organique de type solide-solide tel que présenté ci-dessus. [0055] Avantageusement, le liant hydraulique est du plâtre 20 [0056] Dans une mise en oeuvre, le matériau composite comprend entre 20% et 35% en masse de matériau à changement de phase organique solide-solide tel que présenté ci-dessus. [0057] Il est proposé, selon un autre aspect, l'application d'un matériau tel que présenté ci-dessus, dans un élément de construction 25 pour le bâtiment comprenant un liant hydraulique, ce qui donne un matériau composite. [0058] Suivant diverses mises en oeuvre, le matériau à changement de phase est dispersé sans encapsulation dans le liant et/ou recouvre au moins partiellement la surface de l'élément de construction. 30 [0059] Dans d'autres mises en oeuvre, le matériau à changement de phase est sous forme de feuille ou de plaque, au sein d'un élément de construction multicouches. [0060] Le MCP peut être moulé pour former tous types d'éléments. [0061] D'autres objets et avantages de l'invention apparaîtront à la 35 lumière de la description de modes de réalisation, faite ci-après en référence aux dessins annexés dans lesquels : 3051479 10 - la figure 1 est un diagramme montrant les variations de température d'un composite plâtre/MCP selon un mode de réalisation ; - la figure 2 est une vue en microscopie électronique à balayage 5 d'un MCP pulvérulent synthétisé, selon un mode de réalisation ; - la figure 3 est une vue d'un MCP synthétisé, en lame mince et lumière polarisée analysée, le MCP étant porté à 80°C (vue de gauche de la figure 3), et à température ambiante (vue de droite de la figure 3), les couleurs étant transformées en nuances de 10 gris pour les besoins de la reproduction ; - la figure 4 est une courbe représentant la perte de masse en pourcentage, en fonction de la température en degrés Celsius, pour un polyuréthane à 30% de réticulant ; - la figure 5 est une vue montrant l'évolution de la température en 15 fonction du temps pour une plaque de polyuréthane témoin, en plâtre, et pour une plaque de mêmes dimensions, en composite plâtre-polyuréthane, ces plaques étant placées dans une enceinte climatique (incubateur). [0062] L'on décrit tout d'abord la synthèse de polyuréthanes 20 thermodurcissables, à partir d'un polyéthylène glycol, avec un réticulant de type HMDI ou glycérol. [0063] Ainsi qu'il apparaitra plus complètement dans la suite de cette description, cette synthèse est avantageusement réalisée sans solvant, et encore plus avantageusement sans solvant et sans catalyseur. 25 [0064] Dans un premier type de synthèse, le glycérol (CAS 56-81-5) est employé comme réticulant. Disposant de trois fonctions hydroxyles, le glycérol permet de ponter trois chaînes en réagissant avec l'HMDI. [0065] Dans un deuxième type de synthèse, l'HMDI joue son rôle d'isocyanate pour la formation des polyuréthanes, et un rôle de 30 réticulant en réagissant avec de l'eau pour former des fonctions amines, qui réagissent ensuite avec les fonctions isocyanate de l'HMDI sec. [0066] Le diisocyanate d'hexaméthylène (HMDI) est également appelé HDI, 1,6-Diisocyanate d'hexaméthylène, 1,6- 35 Diisocyanatohexane. C8H12N202/0CN-(CH2)6-NCO (CAS 822-06-0) 3051479 11 [0067] Les polyéthylènes glycols (PEG) sont des polyéthers linéaires de masse molaire inférieure à 20 000 g/mol. Lorsque leur masse molaire est supérieure à 20 000 g/mol, ils sont appelés poly(oxyde 5 d'éthylène) ou poly(oxyéthylène) POE (CAS 25322-68-3). Ils se présentent sous forme solide à température ambiante, dès que leur masse molaire est supérieure à 1000. H,[ LO [0068] Suivant des exemples de mises en oeuvre, trois PEG, de 10 masses molaires 1000g/mol, 1500g/mol et 2000g/mol sont considérés, trois rapports NCO/OH (1, 1.05 et 1.1) ; et trois taux de réticulation sont considérés (20%, 30% et 40%). [0069] Les pourcentages des taux de réticulation sont calculés à partir de la quantité de fonctions -OH apportées par le PEG, ainsi pour 15 n fonctions OH du PEG, il sera ajouté 0,2n ou 0,4n fonctions OH, via le réticulant. [0070] Les synthèses sont effectuées sous argon, de sorte à éviter que l'HMDI entre en contact avec l'eau présente dans l'air ambiant. [0071] En lieu et place de l'argon, de l'azote peut être employé, ou 20 un autre gaz neutre. Dans d'autres mises en oeuvre, la réaction intervient dans une enceinte placée sous vide. [0072] Le PEG est versé, par exemple, dans un réacteur en verre cylindrique à fond rond, permettant une production de 100 à 500g de PU. 25 [0073] Le réacteur est chauffé, par exemple à l'aide d'un bain d'huile à température contrôlée. La température est maintenue à 70°C. [0074] L'HMDI est introduit en une seule opération dans le réacteur, par exemple à l'aide d'une seringue. [0075] L'agitation est assurée par un agitateur mécanique, par 30 exemple de type à hélice trois pales (overhead stirrers, notamment du type proposé par la société IKA). [0076] Le suivi de cinétique de polymérisation peut être effectué, de manière connue en soi, par spectroscopie infrarouge, par transmission 3051479 12 ou réflexion, cette technique pouvant être appliquée directement in situ sur un équipement de transformation. Pour une description de ces techniques de suivi, on peut se reporter au document Viale, Etude chemiorhéologique de systèmes thermodurcissables dédiés à la 5 compréhension du procédé de rotomoulage réactif, Thèse INSA Lyon, 2009. [0077] Dans une mise en oeuvre, la cinétique de réaction est suivie par la décroissance du pic d'isocyanate, à l'aide d'un spectromètre infrarouge à transformée de Fourrier (FTIR). 10 [0078] La viscosité du polyuréthane augmentant avec l'avancement de la réaction, des essais sont effectués afin de disposer d'un polyuréthane encore suffisamment liquide pour être évacué de l'enceinte. [0079] Dans une mise en oeuvre, le polyuréthane obtenu est coulé 15 dans des moules en silicone, et est cuit à une température de 100°C environ pendant un temps de quatre heures environ. [0080] Après cette cuisson à l'air, les polyuréthanes sont caractérisés par DSC, permettant de déterminer les températures de transition, ainsi que les chaleurs latente de transition de phase. Une 20 analyse thermogravimétrique est effectuée afin de déterminer la température de dégradation du MCP, les produits de dégradation étant analysés par infrarouge. [0081] Les polyuréthanes obtenus présentent une micro-séparation entre blocs souples et blocs rigides, avec des transitions réversibles de 25 type ordre/désordre. [0082] Le tableau ci-dessous rassemble des exemples de polyuréthanes synthétisés, l'isocyanate étant l'HMDI, le réticulant étant le glycérol, la colonne % de réticulant indiquant le pourcentage de glycérol employé : PEG [NCO] Taux de T fusion °C T cristallisation °C Chaleur latente réticulation J/g 1000 1 0 18 25 89 1000 1 30 21 23 91 1000 1.05 0 12 21 72 1000 1.1 0 14 20 75 1500 1 0 31 27 83 1500 1.05 0 25 21 75 1500 1.1 0 24 20 75 1500 1 20 27 23 90 3051479 13 1500 1 30 26 31 82 1500 1 40 30 27 90 1500 1.05 30 22 22 80 1500 1.1 30 22 21 77 2000 1 0 49 29 105 2000 1 20 32 25 94 2000 1 30 30 30 95 [0083] Les analyses thermogravimétriques sont effectuées sur des échantillons de 10mg à une vitesse de chauffe de 20°C/min. La température de dégradation des polyuréthanes synthétisés est de 5 l'ordre de 290°C pour une perte de masse de 5%, et de l'ordre de 424°C pour une perte de masse de 90%. La figure 4 est une courbe représentant la perte de masse en pourcentage, en fonction de la température en degrés Celsius, pour un polyuréthane à 30% de réticulant. 10 [0084] Les analyses DSC sont réalisées à des vitesses de chauffe et refroidissement de 5°C/min. Lors de l'analyse, une première chauffe est réalisée afin de supprimer l'histoire thermique du matériau. [0085] Ainsi qu'il apparait dans le tableau ci-dessus, des températures de fusion/cristallisation proches de 20°C sont obtenues. 15 [0086] La chaleur latente des polyuréthanes obtenus va de 80J/g à 110J/g, selon la formulation. [0087] L'on décrit maintenant l'association du MCP obtenu, à un liant. [0088] Le polyuréthane obtenu par les synthèses ci-dessus est 20 broyé, puis mélangé au plâtre, et le premix est ensuite gâché avec de l'eau. [0089] Le broyage est effectué à l'aide d'un vibrobroyeur à palets, sans porter le polyuréthane en température. [0090] La poudre obtenue est avantageusement tamisée et présente 25 avantageusement une taille de grains inférieure à 200 microns. Une taille de grains plus élevée conduit à un effet négatif sur la résistance mécanique en compression des mélanges MCP-plâtre. [0091] Le MCP en poudre est mélangé à du plâtre, le pourcentage massique de MCP variant entre 20% et 35%. 30 [0092] Lors du gâchage du matériau composite plâtre/MCP, la quantité d'eau est calculée en fonction du rapport eau/matière sèche, 3051479 14 de manière semblable à ce qui est effectué pour un plâtre conventionnel. La prise du composite est légèrement plus lente que celle d'un plâtre conventionnel, probablement en raison du caractère hydrophile du polyuréthane. 5 [0093] Après incorporation du MCP dans le plâtre et séchage du composite, des analyses DSC montrent que le MCP reste capable d'effectuer ses changements de phase, et de stocker de l'énergie dans les mêmes proportions qu'à son état initial. [0094] La figure 1 illustre la stabilité des propriétés thermiques d'un 10 composite plâtre/MCP, le pourcentage massique du polyuréthane thermodurcissable dans le plâtre étant de 20. Ainsi qu'il apparait en figure 1, aucune dégradation des propriétés thermiques du composite ne peut être décelée lors de la mise en oeuvre de cycles thermiques. Le test de vieillissement est réalisé en enceinte climatique, et les cycles 15 de température sont effectués entre 5°C et 50°C, la figure 1 montrant les différences entre la température de l'enceinte climatique et la température du composite plâtre/MCP, mesurée à coeur de l'échantillon de composite. [0095] La figure 5 montre l'évolution de la température en fonction 20 du temps pour une plaque de polyuréthane témoin, en plâtre, et pour une plaque de mêmes dimensions, en composite plâtre-polyuréthane, ces plaques étant placées dans une enceinte climatique (incubateur). [0096] Ainsi qu'il apparait sur la figure 5, la montée en température dans la plaque en composite est plus lente que dans la plaque témoin, 25 et la température maximale atteinte est plus faible, de l'ordre de 2°C environ. Lorsque la température diminue dans l'enceinte climatique, la température diminue plus lentement dans le composite plâtre-polyuréthane que dans la plaque témoin en plâtre. Les plaques témoin et composite sont instrumentées à l'aide d'un même thermocouple, 30 placé à coeur, à mi épaisseur de plaque. Les dimensions des plaques sont de 10cm*10cm*1,3cm et le volume de l'enceinte thermique est de 108 litres, permettant d'assurer l'homogénéité en température de l'environnement, autour des plaques testées. [0097] Le MCP, par sa capacité à changer l'agencement, 35 l'organisation (ordre) de sa chaine carbonée dans un matériau plâtre, permet d'absorber/restituer de l'énergie thermique. Autrement dit, le MCP est soit dans un état cristallisé, dans lequel il est capable 3051479 15 d'absorber de l'énergie thermique en se transformant en une phase amorphe dans laquelle l'énergie est stockée. La transition de l'état amorphe à l'état cristallisé se fait en émettant l'énergie thermique précédemment stockée. 5 [0098] Cette capacité est généralisable à tout matériau poreux qui permet au MCP de changer l'agencement, l'organisation de sa chaine carbonée, par exemple, à un matériau poreux tel que du béton, un matériau réfractaire ayant la capacité de prendre de la chaleur. [0099] La longueur des chaines, fonction des PEG utilisés, et la 10 chaleur latente du MCP dictent en grande partie la température de transition. Plus les chaines carbonées du PEG sont longues, plus le MCP prend de la chaleur. [00100] La quantité de réticulant dans les chaines joue aussi. Plus il y a de réticulant dans le MCP, moins les chaines peuvent se déplacer et 15 moins le MCP peut prendre de la chaleur. [00101] Contrairement aux techniques industrielles actuellement mises en oeuvre (notamment micro encapsulation, macro encapsulation, imprégnation), le MCP est directement introduit dans le plâtre ou le ciment. 20 [00102] Dans une mise en oeuvre, un premix est préparé. [00103] Dans une autre mise en oeuvre, le mélange du MCP avec le ciment ou le plâtre est effectué lors du gâchage du plâtre ou du ciment. [00104] Des analyses thermogravimétriques entre 20°C et 700°C, des tests de vieillissement (cycles de 50°C à 5°C, 1°C/min, voir figure 1) et 25 des essais de résistance mécaniques (charge de rupture en compression uniaxiale) ont été effectués sur les produits obtenus. L'ajout du MCP tend à diminuer la résistance à la compression du composite MCP-plâtre, par rapport à un plâtre conventionnel. [00105] Le MCP obtenu présente de nombreux avantages. 30 [00106] Le MCP effectue ses transitions de phase dans une gamme de température rencontrée dans les bâtiments d'habitation ou de travail, typiquement entre 20°C et 40°C, et plus particulièrement entre 19°C et 28°C. [00107] Les MCP obtenus offrent des chaleurs latentes de transition 35 de phase significatives, par exemple comprises entre 80 J/g et 110 J/g. [00108] La synthèse du MCP étant avantageusement effectuée sans solvant, voire sans solvant ni catalyseur, l'emploi du MCP a un impact 3051479 16 très faible sur la qualité de l'air intérieur, et les risques en matière d'hygiène et sécurité lors de la fabrication ou de la manipulation du MCP sont réduits. [00109] Le choix des réactifs lors de la synthèse permet de faire 5 varier les températures de transition solide-solide, ainsi que la quantité d'énergie stockée, permettant d'obtenir une gamme de MCP. [00110] Le MCP peut être avantageusement directement mélangé, sans encapsulation, à un autre matériau, notamment pour la fabrication d'enduits, de plaques, ou de blocs, en plâtre ou en béton. 10 [00111] Le seul réactif potentiellement dangereux pour la santé humaine est l'isocyanate, totalement neutralisé par l'humidité de l'air ambiant en sortie de fabrication. [00112] Les MCP obtenus ne sont pas solubles dans l'eau, et peuvent être mélangés à un liant, en présence d'eau, et cette propriété est liée 15 à l'ajout du réticulant. [00113] Les MCP obtenus présentent une dureté significative (par exemple dureté Shore de l'ordre de 40), permettant leur granulation contrôlée, et cette propriété de dureté est liée à l'ajout du réticulant. [00114] L'emploi du MCP dans les matériaux de construction permet 20 de proposer des produits réduisant les consommations d'énergie (notamment de climatisation ou de chauffage), et d'augmenter le confort thermique en hiver comme en été. Les MCP obtenus trouvent des applications avantageuses pour le confort thermique des constructions à faible inertie thermique comme les constructions en bois, ou des 25 constructions présentant des parois minces et/ou de grandes surfaces vitrées. [00115] L'incorporation directe des MCP obtenus dans une matrice, par exemple un liant hydraulique, sans nécessité d'une encapsulation, réduit fortement les coûts de fabrication. 30 [00116] Les produits composites comprenant le MCP, en dispersion, en couche interne ou en enduit de surface, peuvent être découpés, percés, poncés, sans affecter les propriétés du produit. [00117] Des éléments composites comprenant les MCP peuvent être employés en plaques, par exemple plaques de faux plafond suspendu, 35 ou plaques placées dans le plénum, au-dessus d'un faux plafond suspendu ou d'un faux plafond tendu. 3051479 17 [00118] Les MCP obtenus sont susceptibles d'un grand nombre d'applications et peuvent notamment être employés pour : - le contrôle thermique et la protection de composants électroniques, les MCP étant par exemple placés directement en 5 couche mince sur le composant ou placés dans un puits de chaleur. De tels emplois trouvent un intérêt particulier dans les installations dans lesquelles la régulation thermique est complexe et couteuse, par exemple les datacentres ; - le conditionnement de produits médicaux ou de prélèvement ; 10 - les moteurs à combustion interne, par exemple pour le démarrage de moteurs diesel ; - l'isolation des conduits de chauffage ou des conduits d'acheminement de fluides ; - la protection des chaussées contre les dégradations liées au gel ; 15 - la protection des panneaux solaires contre la chaleur. REVENDICATIONS1. Procédé de synthèse d'un matériau à changement de phase organique de type solide-solide, à base de polyuréthane, le procédé comprenant : une étape (i) de mélange et réaction d'un polyéthylène glycol liquide, d'un réticulant et d'un polyisocyanate liquide, par agitation mécanique, à une première température contrôlée, dans une enceinte, pour obtenir le polyuréthane liquide, une étape (ii) de cuisson du polyuréthane liquide, à une deuxième température contrôlée, pour rendre le polyuréthane solide, le mélange de l'étape (i) étant effectué en l'absence de solvant. 2. Procédé selon la revendication précédente 1, caractérisé en ce que le mélange de l'étape (i) est effectué sans catalyseur. 3. Procédé selon l'une quelconque des revendications précédentes, caractérisé en ce que dans l'étape (i), il est mélangé le polyéthylène glycol avec le réticulant pour réaliser la formation de réseaux de polymères, puis mélangé l'ensemble polyéthylène glycol - réticulant avec le polyisocyanate. 4. Procédé selon l'une des revendications 1 à 3, caractérisé en ce que le polyisocyanate est HMDI. 5. Procédé selon l'une des revendications 1 à 4, caractérisé en ce que le polyisocyanate est MDI, IPDI, NDI, LDI, XDI. 6. Procédé selon l'une des revendications 1 à 5, caractérisé en ce que le réticulant est du glycérol. 7. Procédé selon l'une des revendications 1 à 6, caractérisé en ce que les masses molaires du polyéthylène glycol sont comprises entre 200 g/mol et 2 000 000 g/mol, et plus particulièrement entre 1000 g/mol et 10 000 g/mol, et encore plus particulièrement entre 1000 g/mol et 2000 g/mol. 3051479 19 8. Procédé selon l'une quelconque des revendications précédentes, caractérisé en ce que le rapport NCO/OH est compris entre 1 et 1.5 et plus particulièrement entre 1 et 1.1. 5 9. Procédé selon l'une quelconque des revendications précédentes, caractérisé en ce que le taux de réticulation est compris entre 10% et 50%, et plus particulièrement entre 20% et 40%. 10. Procédé selon l'une quelconque des revendications précédentes, 10 caractérisé en ce que l'enceinte est placée en atmosphère inerte. 11. Procédé selon l'une quelconque des revendications précédentes, caractérisé en ce que la deuxième température contrôlée est comprise entre 100 et 150°C et l'étape de cuisson, à l'air, dure plusieurs heures. 15 12. Procédé selon l'une quelconque des revendications précédentes, caractérisé en ce qu'il comprend, après l'étape (ii) de cuisson à l'air, une étape de broyage. 20 13. Matériau à changement de phase organique de type solide-solide, à base de polyuréthane formé à partir d'un polyéthylène glycol, d'un réticulant, et d'un polyisocyanate ne comprenant pas de résidus de solvant. 25 14. Matériau à changement de phase organique de type solide-solide, à base de polyuréthane, formé à partir d'un polyéthylène glycol, d'un réticulant, et d'un polyisocyanate, et ne comprenant pas de résidus de solvant, susceptible d'être obtenu par le procédé défini dans l'une des revendications 1 à 12. 30 15. Matériau selon la revendication 14, qui ne comprend pas de résidus de catalyseur. 16. Matériau selon l'une des revendications 14 à 15, dans lequel le 35 polyisocyanate est HMDI. 3051479 20 17. Matériau selon l'une des revendications 14 à 16, caractérisé en ce que le matériau se présente sous la forme d'une poudre solide. 18. Matériau selon la revendication 17, caractérisé en ce que le 5 matériau se présente sous la forme d'une poudre dont la taille de grains est comprise entre 10 et 500 microns, et plus particulièrement entre 100 et 300 microns. 19. Matériau composite comprenant un liant hydraulique et un 10 matériau à changement de phase organique de type solide-solide selon l'une des revendications 14 à 18, incorporé dans un liant hydraulique. 20. Matériau composite selon la revendication 19, caractérisé en ce que le liant hydraulique est du plâtre. 21. Matériau composite selon l'une des revendications 19 à 20, caractérisé en ce que le matériau composite comprend 20 à 35% du matériau à changement de phase organique de type solide-solide. 15 20